(57)【要約】  【課題】  酸洗後の熱延鋼板の表面における白スジ模様の発生を、大幅に抑制することができる熱延鋼板の製造方法を提供する。  【解決手段】  粗圧延された粗バーを昇温量(Ts)(℃)で加熱してから仕上圧延を行い、その後、750℃から650℃までの平均冷却速度Vt（℃／sec）がこの昇温量(Ts)(℃)との間に、Vt≧24−0.3×(Ts−20）により規定される関係を満足するようにして、冷却を行うことにより、Ｃ：0.01％以上0.15％以下、Si：0.01％以上0.5％以下、Mn：0.6％以下、P：0.05％以下、Ｓ：0.05％以下を含有する熱延鋼板を製造する。白スジ模様の発生を抑制できる。【選択図】      図２
2006063367.tif 000002
【特許請求の範囲】
【請求項１】
粗圧延された粗バーの全幅を昇温量Ts(℃)で加熱してから仕上圧延を行い、その後、750℃から650℃までの平均冷却速度Vt（℃／sec）が前記昇温量Ts(℃)との間に下記(1)式により規定される関係を満足するようにして、冷却を行うことにより、質量％で、Ｃ：0.01％以上0.15％以下、Si：0.01％以上0.5％以下、Mn：0.6％以下、P：0.05％以下、Ｓ：0.05％以下を含有する熱延鋼板を製造することを特徴とする熱延鋼板の製造方法。
Vt≧24−0.3×(Ts−20）          ・・・・・・・(1)
【請求項２】
粗圧延された粗バーを加熱せずに仕上圧延を行い、その後、750℃から650℃までの平均冷却速度を30℃/sec以上として冷却を行うことにより、質量％で、Ｃ：0.01％以上0.15％以下、Si：0.01％以上0.5％以下、Mn：0.6％以下、P：0.05％以下、Ｓ：0.05％以下を含有する熱延鋼板を製造することを特徴とする熱延鋼板の製造方法。
【請求項３】
粗圧延された粗バーの全幅を所定の昇温量で加熱してから仕上圧延を行い、その後、冷却装置で冷却して熱延鋼板を製造する方法において、前記冷却装置の使用バンクを調整することによって、前記冷却装置による750℃から650℃までの平均冷却速度が前記昇温量に応じて予め求めてある白スジ模様を生じさせない冷却速度となるように、該平均冷却速度を制御することを特徴とする熱延鋼板の製造方法。
【発明の詳細な説明】
【技術分野】
【０００１】
本発明は、熱延鋼板の製造方法に関し、例えば、表面性状の優れた熱延鋼板の製造方法に関する。
【背景技術】
【０００２】
熱間圧延後、酸洗を行われた熱延鋼板の表面には、白スジ模様と呼ばれる表面欠陥が発生することがある。この白スジ模様は、白い部分が他の部分よりも表面粗さが大きいために、肉眼で圧延方向へスジ状に伸びた白い模様と認識される表面欠陥である。この粗さの差は、微小な領域での差であるため、高倍率の粗さ計を用いて計測される。例えば、SEMを用いて熱延鋼板の表面粗さを計測した結果では、基地部の表面粗さがRaで0.29μｍ程度であるのに対し、白スジ模様部の表面粗さはRaで0.63μｍ程度である。
【０００３】
この白スジ模様の発生を抑制するために、特許文献１には、デスケーリングを終了した時から仕上圧延を開始するまでの時間を長くする発明、あるいは粗圧延から仕上圧延までの間において被圧延材を再加熱する発明が提案されている。
【０００４】
【特許文献１】特開2003−326301号公報
【発明の開示】
【発明が解決しようとする課題】
【０００５】
しかし、デスケーリングから仕上圧延を開始するまでの時間を長くすると、この間にスケールが再生成してしまい、他のスケール疵を誘発するという問題がある。また、粗圧延機から仕上圧延機までの間で被圧延材を再加熱するには、新たに再加熱装置を導入する必要があるとともに、再加熱を行うには相応のエネルギが必要となるためにできるだけ再加熱量を小さくしたいという要望が生じる。
【０００６】
本発明の目的は、酸洗後の熱延鋼板の表面における白スジ模様の発生を、大幅に抑制することができる熱延鋼板の製造方法を提供することである。
【課題を解決するための手段】
【０００７】
本発明は、粗圧延された粗バーを昇温量Ts(℃)で加熱してから仕上圧延を行い、その後、750℃から650℃までの平均冷却速度Vt（℃／sec）がこの昇温量Ts(℃)との間に、Vt≧24−0.3×(Ts−20）により規定される関係を満足するようにして、冷却を行うことにより、Ｃ：0.01％以上0.15％以下(本明細書では特にことわりがない限り「％」は「質量％」を意味するものとする)、Si：0.01％以上0.5％以下、Mn：0.6％以下、P：0.05％以下、Ｓ：0.05％以下を含有する熱延鋼板を製造することを特徴とする熱延鋼板の製造方法である。
【０００８】
この本発明に係る熱延鋼板の製造方法では、粗圧延を終了した後に加熱を行わないことも可能であり、この場合には上述した本発明に係る熱延鋼板の製造方法において、Ts(℃)を零と設定すればよい。すなわち、粗圧延された粗バーを加熱せずに仕上圧延を行い、その後、750℃から650℃までの平均冷却速度を30℃/sec以上として冷却を行うことにより、質量％で、Ｃ：0.01％以上0.15％以下、Si：0.01％以上0.5％以下、Mn：0.6％以下、P：0.05％以下、Ｓ：0.05％以下を含有する熱延鋼板を製造することを特徴とする熱延鋼板の製造方法である。
【０００９】
また、別の観点からは、本発明は、粗圧延された粗バーの全幅を所定の昇温量で加熱してから仕上圧延を行い、その後、冷却装置で冷却して熱延鋼板を製造する方法において、この冷却装置の使用バンクを調整することによって、冷却装置による750℃から650℃までの平均冷却速度が前記の昇温量に応じて予め求めてある白スジ模様を生じさせない冷却速度となるように、平均冷却速度を制御することを特徴とする熱延鋼板の製造方法である。
【発明の効果】
【００１０】
本発明によれば、酸洗後の熱延鋼板の表面における白スジ模様の発生を、事実上解消したのと同程度に大幅に抑制することができる。
【発明を実施するための最良の形態】
【００１１】
以下、本発明に係る熱延鋼板の製造方法を実施するための最良の形態を詳細に説明する。
本実施の形態において製造される熱延鋼板は、Ｃ：0.01％以上0.15％以下、Si：0.01％以上0.5％以下、Mn：0.6％以下、P：0.05％以下、Ｓ：0.05％以下を必須元素として含有し、任意添加元素として、例えば、Ti：0.15％以下、Nb：0.06％以下、Ｎ：0.0040％以下、Cr：0.6％以下、Ｖ：0.06％以下、Ca：0.01％以下、B：0.01％以下を含有する。これら以外は、残部Fe及び不可避的不純物である。以下、本実施の形態により製造される熱延鋼板の組成を限定する理由を説明する。
【００１２】
Ｃ：0.01％以上0.15％以下
Ｃ含有量が0.01％未満であれば、スケールの部分的な膨れ部であるブリスタが発生しない。このブリスタとは、粗バーの表面にスケールが成長する際に、スケールが体積膨張するために内部に圧縮応力が加わり、その圧力によって部分的に膨れ上がるものである。このため、後述する部分的な脱炭が発生せず、白スジ模様は発生しない。一方、Ｃ含有量が0.15％を超えるとブリスタは全面的に発生するため、Ｃ濃度のむらが発生しないのでそもそも白スジ模様の問題が発生しない。そこで、本発明では、Ｃ含有量は0.01％以上0.15％以下と限定する。
【００１３】
Si：0.01％以上0.5％以下
Si量が0.5％を超えると、酸化速度は抑制されてブリスタが発生しなくなるため、白スジ模様は発生しない。一方、Si含有量が0.01％を下回るには、相応の処理コストを要する。そこで、本発明では、Si含有量は0.01％以上0.5％以下と限定する。
【００１４】
Mn：0.6％以下
Mnはスケール中に固溶し、スケールの硬さを変える元素である。Mn含有量が0.6％を超えるとスケールの硬さにバラツキが生じ、デスケーリングの際にスケールの除去にムラができる。そのため、脱炭挙動が変化し、白スジを助長させる。そこで、本発明ではMn含有量は0.6％以下と限定する。
【００１５】
Ｐ：0.05％以下
Ｐはスケールの生成速度を変化させる元素である。Ｐ含有量が0.05％を超えるとスケールの生成挙動のばらつきが大きくなり、スケール厚みを均一に保つことができない。そのため、デスケーリングの際にスケールの除去にムラができ、脱炭挙動が変化し、白スジを助長させる。そこで、本発明では、Ｐ含有量は0.05％以下と限定する。
【００１６】
Ｓ：0.05％以下
Ｓはスケールと鋼板との密着性を変化させる元素である。Ｓ含有量が0.05％を超えるとスケール密着性のばらつきが大きくなり、デスケーリングの際にスケールの除去にムラができる。そのため、脱炭挙動が変化し、白スジを助長させる。そこで、本発明では、Ｓ含有量は0.05％以下と限定する。
【００１７】
Ti、Nb、Ｎ、Cr、Ｖ、Ca及びＢの各元素の含有量は、白スジ模様の発生の有無により決定されるのではなく、鋼板の機械特性値を満足するとともに製造コストを勘案することにより、決定される。
【００１８】
Ti：0.15％以下
Tiは析出強化によって強度を高める元素であり、強度を一層高める作用を有する。その効果は、0.15％で飽和し、0.15％を超えて含有させてもコストが嵩むばかりである。そのため、Ti含有量は0.15％以下と限定することが好ましい。
【００１９】
Nb：0.06％以下
Nbは、Tiと同様に析出強化によって強度を高める元素であり、強度を一層高める作用を有する。その効果は0。06％で飽和し、0.06％を超えて含有させてもコストが嵩むばかりである。そのため、Nb含有量は0.06％以下と限定することが望ましい。
【００２０】
Ｎ：0.0040％以下
Ｎは、TiやNb、Ｖ、Ｂ等の元素と結合し、窒化物を形成する。過度の窒化物の形成は鋼板の延性を劣化させる。Ｎ含有量を0.0040%以下とすることにより窒化物の形成を抑制することができる。そのため、Ｎ含有量は0.0040％以下と限定することが好ましい。
【００２１】
Cr：0.6％以下
Crは、固溶強化によって強度を高める元素であり、強度を一層高める作用を有する。その効果は、0.6％で飽和し、0.6％を超えて含有させてもコストが嵩むばかりである。そのため、Cr含有量は0.6％以下と限定することが好ましい。
【００２２】
Ｖ：0.06％以下
Ｖは、Ti、Nbと同様に析出強化によって強度を高める元素であり、強度を一層高める作用を有する。その効果は0.06％で飽和し、0.06％を超えて含有させてもコストが嵩むばかりである。そのため、Ｖ含有量は0.06％以下と限定することが好ましい。
【００２３】
Ca：0.01％以下
Caは、MnＳを微細に球状化させ、鋼板の延性を向上させる効果を奏する。この効果は0.01％で飽和し、0.01％を超えて含有させてもコストが嵩むばかりである。そのため、Ca含有量は0.01％以下と限定することが好ましい。
【００２４】
Ｂ：0.01％以下
Ｂは、固溶強化によって強度を高める元素であり、強度を一層高める作用を有する。その効果は0.01％で飽和し、0.01％を超えて含有させてもコストが嵩むばかりである。そのため、Ｂ含有量は0.01％以下と限定することが好ましい。
【００２５】
これらの元素以外は、Fe及び不可避的不純物である。
本実施の形態では、このような組成を有するスラブに、上流から下流に向けて、加熱炉、粗圧延機、粗バー加熱装置、デスケーリング装置、仕上圧延機及び水冷装置をこの順に備える熱間圧延設備を用いて、熱間圧延を行う。
【００２６】
加熱炉は、仕上圧延の終了温度を800℃以上に維持できるのであれば、何ら限定を要さない。例えば、この加熱炉によりスラブを1150℃以上に加熱することが例示される。
加熱炉によりこのように加熱されたスラブは、粗圧延機に送られて粗圧延されることにより、30〜40mm程度の厚さの被圧延材である粗バーとされる。このような粗圧延機は周知慣用の粗圧延機であれば良く、例えば、６基の粗圧延スタンドを有する粗圧延機を用いることができる。
【００２７】
粗圧延機により粗圧延を行われた粗バーは、粗バー加熱装置に送られて、その全幅が長手方向の全域又は一部で所定の温度に加熱される。
この際、粗バーの昇温量Ts（℃）と後述する水冷装置による750℃から650℃までの冷却速度Vt（℃/sec）との関係が下記(1)式を満足することにより、白スジ模様の発生を抑制することができる。
【００２８】
Vt≧24−0.3×(Ts−20）          ・・・・・・・(1)
粗バー加熱装置には、誘導加熱方式、通電加熱方式あるいはバーナー加熱方式等の公知の各種加熱装置を用いることが可能であるが、加熱のむらが少ない等の理由により誘導加熱方式の加熱装置を用いることが望ましい。
【００２９】
このようにして、粗バー加熱装置により加熱された粗バーは、デスケーリング装置に送られて、表面に存在するスケールが除去される。デスケリーング装置は、公知のデスケーリング装置であればよく、例えば、粗バーの幅方向へ粗バーの表面へ高圧水を高圧水吐出圧:14MPa以上、30MPa以下、及び粗バー単位幅当たり流量:O.01m3/秒/m以上004m3/秒/m以下の条件で噴射するための噴射用ノズルを複数個配置されたデスケーリング装置を用いることができる。なお、スケール除去時の粗バーの移動速度はO.5m/秒以上1.8m/秒以下程度とされる。また、仕上圧延前にデスケーリングを行う際の粗バーの温度も特に限定を要さない。
【００３０】
デスケーリングされた粗バーは、仕上圧延機に送られて仕上圧延を行われることにより所定の板厚を有する熱延鋼板とされる。この仕上圧延機としては、周知慣用の仕上圧延機を用いればよく、例えば、タンデムに配置された5〜7基の圧延スタンドを有する公知の仕上圧延機を用いることができる。
【００３１】
次いで、仕上圧延を終了した熱延鋼板は、仕上圧延機の下流に配置された周知慣用の冷却装置により所定の温度に冷却されて、最終製品である熱延鋼板とされる。この冷却装置による冷却は、粗バーの昇温量Ts（℃）と、水冷装置による750℃から650℃までの平均冷却速度Vt（℃/sec）との関係が上記(1)式を充足することにより、白スジ模様の発生が事実上解消される程度に顕著に抑制される。以下、この理由を説明する。
【００３２】
上述した特許文献１にも開示されているように、酸洗後の熱延鋼板の表面における白スジ模様の白く見える部分は、他の正常部分に比較すると、表層のＣ濃度が低下している。すなわち、表層のＣ濃度が異なるため、塩酸による酸洗によってスケール（酸化物）を除去する際に、白く見える部分及び他の正常部分それぞれにおける母材の溶解速度が異なってしまい、表面粗さに差を生じるために、色ムラである白スジ模様を生じる。
【００３３】
この白く見える部分が発生する位置は、仕上圧延機の入側における粗バーの表面に観察されるブリスタが発生する位置と対応する。すなわち、ブリスタが発生すると、スケールと鋼板との界面に空間が形成され、鋼板の表層におけるＣがCO2ガスとなるため、鋼板の表層が脱炭される。この脱炭の影響が仕上圧延及び冷却の後にも残り、上述した白スジ模様における白く見える部分の生成につながる。
【００３４】
これに対し、仕上圧延終了〜巻取り開始の間における鋼板の冷却速度を変化させると、白スジ模様が変化し、白スジ模様の発生を大幅に抑制することができる。つまり、仕上圧延から巻取りまでの使用冷却バンクを変更する試験を行った結果、冷却速度、特に750〜650℃の温度領域での冷却速度を所定値以上に高く設定することにより、白スジ模様の色調差を小さくすることができる。
【００３５】
白スジ模様は、本来、仕上圧延機の入側での脱炭現象の結果であると考えられるにも関わらず、仕上圧延機の出側での冷却速度が影響する理由は、Ｃの拡散によるものと推定される。すなわち、一般にＣの拡散速度は、温度が低下するほど遅くなるが、オーステナイト領域とフェライト領域とではフェライト領域のほうが速い。そのため、熱延鋼板の冷却中の温度では、圧延直後は拡散速度が遅く、その後変態が開始すると速くなり、また温度が低下すると拡散速度は低下する。この拡散速度の速い温度領域が、低炭素鋼では750℃以下650℃以上に相当する。
【００３６】
この温度領域では、Ｃは、鋼板表面の方が安定となるため、表面に向かって移動しようとする。したがって、750℃以下650℃以上における冷却速度が遅い場合、Ｃの表面濃化が進む。
【００３７】
そもそも、冷却前にコイルの場所によってＣ濃度分布が無ければ、Ｃが表面に濃化してきても場所による違いは無く、白スジ模様の発生には影響しない。しかし、仕上圧延機の入側でブリスタが生成すると、前述したように、ブリスタは脱炭してしまう。このブリスタによる脱炭は100μｍ以上の深さまで影響する。
【００３８】
このような、冷却前にコイル表面の位置によってＣ濃度に差がある場合、冷却中の表面へのＣ濃化が進行すると、表面への濃化差は拡大し、その影響が大きくなる。よって、冷却速度を高め、表面へのＣの濃化進行を抑制したほうが白スジの濃淡が小さくなる。
【００３９】
このため、仕上圧延終了〜巻取り開始までの間における鋼板の750℃から650℃までの平均冷却速度Vt（℃/sec）が粗バーの昇温量Ts（℃）との間に上述した(1)式の関係を満足することにより、白スジ模様の発生を大幅に抑制することができる。
【００４０】
鋼板の冷却に用いる冷却装置は、周知慣用の冷却装置でよく、本実施の形態では、仕上圧延された熱延鋼板の上面側はラミナーノズルによるものであり、一方、下面側はフラットスプレーによるものである。ラミナーノズル及びフラットスプレーは、上下それぞれ14個のバンクに分割されており、それぞれが独立して制御可能に構成されている。冷却速度は、鋼板の搬送速度および使用する冷却バンクを変更することにより、制御される。
【００４１】
鋼板の温度及び冷却速度は、冷却装置の前後及び冷却装置内に設置された放射温度計の測定値と、１次元伝熱計算とにより求められる。
冷却後の鋼板は、周知慣用の巻取り装置により巻き取られる。巻き取られる際の鋼板温度は400℃から700℃であり、巻取り後は室温まで徐冷される。
【００４２】
なお、本実施の形態の熱間圧延設備は、粗バー加熱装置を備えるものである。しかし、本発明は、粗バー加熱装置を備えていない熱間圧延設備に対して適用することも可能であり、この場合、水冷装置による750℃から650℃までの冷却速度Vtを30℃/sec以上とすることにより白スジ模様の発生を抑制することができる。
【００４３】
このようにして、本実施の形態により、酸洗後の熱延鋼板の表面における白スジ模様の発生を大幅に抑制することができる。
【実施例１】
【００４４】
本発明を実施例を参照しながら、より具体的に説明する。
SPHC鋼からなる270mm厚のスラブを1150℃から1250℃に加熱し、６スタンドの粗圧延機で厚さが29〜31mmの粗バーまで圧延し、粗バーを昇温することなく、７スタンドの仕上圧延機で1.6〜2.0mmまで仕上圧延を行って仕上圧延後の鋼板温度を830〜900℃とし、その後、冷却装置の使用バンクを変化させることによって750℃から650℃までの平均冷却速度Vtを10〜60（℃／sec）の範囲で変化させて冷却し、600℃から520℃の温度範囲で巻き取る試験を行うことにより、750℃から650℃までの平均冷却速度Vtが白スジ模様へ影響することを調査した。
【００４５】
巻取りを行った後室温まで徐冷し、その後塩酸で表面のスケールを除去した後、白スジ模様の有無を目視判定した。また、GDS(高周波グロー放電発光分析装置)を用いて表層のＣ濃度分布を測定した。Ｃ濃化はＣ/Fe強度比で示した。Ｃ/Fe強度比の値が高いほどＣ濃化が進んでいることとなる。結果を図１にグラフにまとめて示す。
【００４６】
図１にグラフで示すように、750〜650℃での冷却速度の増加とともに、C/Fe強度比が小さくなり、冷却速度が30℃/sec以上となると、白スジの発生は実用上問題とならない程度である、Ｃ/Fe強度比：0.3以下となることがわかる。
【００４７】
なお、上述したように、仕上圧延機の入側での脱炭状態が均一な方が白スジの濃淡は小さくなる。したがって、粗圧延の終了後で仕上圧延開始前の鋼板に、適切な加熱昇温を与えることによって鋼板表面の全体におけるブリスタの生成を均一化し、鋼板の表面の全体の脱炭状態を均一化することは有効である。つまり、粗圧延を終了した後の鋼板を再加熱することにより、白スジ模様の発生を抑制する効果がある750〜650℃までの冷却速度の下限値を小さくすることができる。
【実施例２】
【００４８】
本実施例では、実施例１の結果を受けて、粗バーの昇温量と750〜650℃での冷却速度を変化させた試験を行い、白スジ模様への影響を調査した。本試験ではSPHC鋼を用いて、270mm厚のスラブを1150〜1250℃の範囲に加熱した後、６スタンドの粗圧延機で29〜31mmの厚さの粗バーまで圧延し、その後、７スタンドの仕上圧延機で1.6〜2.0mmまで圧延した。粗バーの昇温量は０〜50℃に変化させた。
【００４９】
仕上圧延後の鋼板温度は830〜900℃とし、冷却装置の使用バンクを変化させることにより、750から650℃までの冷却速度を20℃/secから50℃/secに変化させた後、600℃から520℃の温度範囲で巻き取った。巻取り後に室温まで徐冷し、その後、塩酸で表面のスケールを除去した後に白スジ模様の有無を目視判定した。
【００５０】
図２に、粗バー昇温量と750〜650℃の冷却速度を変化させた場合の白スジ発生挙動をグラフで示す。昇温を行わない場合であっても冷却速度が速ければ白スジは発生しないが、昇温量を大きくすると白スジ模様の発生が事実上解消される冷却速度の範囲が拡大されることがわかる。
【実施例３】
【００５１】
加熱炉、粗圧延機、粗バー加熱装置、デスケーリング装置、仕上圧延機および冷却装置をこの順に備えた熱間圧延設備を用いて、下記の条件(i)〜(iv)で、かつ仕上圧延後の750℃〜650℃の冷却速度を種々変更して熱間圧延を行い、その後酸洗を行い、酸洗後の鋼板の表面に発生する白スジ模様を調査した。表１に、白スジ模様の発生状況と鋼板表層部のC/Fe強度比とを、750℃〜650℃の冷却速度および仕上入側温度とともに示す。
【００５２】
(i)対象材成分範囲  
C：0.01〜0.15%以下、Mn：0.6%以下、P：0.05%以下、S：0.05%以下、Si：0.01〜0.5%以下を含有し、残部Feおよび不可避的不純物。
【００５３】
(ii)板厚    
1.2〜2.0mm
(iii)仕上入側温度
1050〜1080℃
(iv)粗バー昇温量   
0℃
【００５４】
表１に示すように、粗バー昇温量が0℃である場合、750℃〜650℃の冷却速度を30℃以上とすることにより鋼板表面の白スジ模様の発生を抑制できた。
【００５５】
【表１】
2006063367.tif 000003
【実施例４】
【００５６】
実施例４で用いた設備と同じ設備を用い、下記の条件(i)〜(iv)で仕上圧延後の750℃〜650℃の冷却速度と粗バー昇温量を種々変更して、実施例４と同様に白スジ模様の発生を調査した。表２に、白スジ模様の発生状況と鋼板表層部のC/Fe強度比とを、粗バー昇温量および冷却速度とともに示す。
【００５７】
(i)対象材成分範囲  
C：0.01〜0.15%以下、Mn：0.6%以下、P：0.05%以下、S：0.05%以下、Si：0.01〜0.5%以下を含有し、残部Feおよび不可避的不純物。
【００５８】
(ii)板厚    
1.2〜2.0mm
(iii)仕上入側温度
1020〜1080℃
(iv)粗バー昇温量   
0〜50℃
【００５９】
表２に示すように、(1)式を充足する条件では、白スジ模様の発生が抑制された。粗バーを昇温加熱した条件では、昇温加熱しない条件に比べ、粗圧延終了後の鋼板表面の脱炭が促進されるため、鋼板表面の脱炭ムラがなくなることにより、同一の冷却速度でも白スジ模様の発生が緩和された。
【００６０】
【表２】
2006063367.tif 000004
【図面の簡単な説明】
【００６１】
【図１】実施例１の結果を示すグラフである。
【図２】実施例２の結果を示すグラフである。
【図１】
2006063367.tif 000005
【図２】
2006063367.tif 000006